(57)【要約】  基板処理チャンバ中に配置された基板を処理した後で、基板処理チャンバの１つまたは複数の内側表面から不要な堆積物蓄積を除去する遠隔プラズマプロセス。一実施形態では、基板が基板処理チャンバから外に移送され、フッ素含有エッチャントガスの流れが遠隔プラズマ源の中へ導入され、そこで反応種が形成される。遠隔プラズマ源から基板処理チャンバへの反応種の連続的な流れが発生され、一方では、高圧力洗浄ステップと低圧力洗浄ステップのサイクルが繰り返される。高圧力洗浄ステップ中に、基板処理チャンバ内の圧力が４〜１５トルの範囲に維持されている間、反応種は基板処理チャンバの中へ流される。低圧力洗浄ステップ中に、高圧力洗浄ステップで到達された高圧力の少なくとも５０パーセントだけ基板処理チャンバの圧力を減少させながら、反応種が基板処理チャンバの中へ流される。
2012506637.tif 000002
【特許請求の範囲】
【請求項１】
基板処理チャンバ中に配置された基板を処理した後で、前記基板処理チャンバの１つまたは複数の内側表面から不要な堆積物蓄積を除去するプロセスであって、
前記基板を前記基板処理チャンバから外に移送することと、
（ａ）前記基板処理チャンバに流体で結合されている遠隔プラズマ源の中へフッ素含有エッチャントガスを流して、前記エッチャントガスから反応種を形成し、前記反応種を前記基板処理チャンバの中へ輸送し、
（ｂ）前記フッ素含有エッチャントガスを前記遠隔プラズマチャンバの中へ連続的に流し、かつ前記反応種を前記基板処理チャンバの中へ連続的に輸送しながら、前記基板処理チャンバ内の圧力を第１の範囲内の高圧力と第２の範囲内の低圧力の間で、高圧力と低圧力の少なくとも２サイクルにわたって循環させる、
ことによって、前記不要な堆積物蓄積を除去することと、
を含み、前記高圧力が前記低圧力よりも高いプロセス。
【請求項２】
前記高圧力が、１５トル未満であり、前記低圧力が、前記高圧力の５０パーセント以下である、請求項１に記載のプロセス。
【請求項３】
前記高圧力が、４〜１５トルの範囲にあり、前記低圧力が、０．５〜４トルの範囲にある、請求項１に記載のプロセス。
【請求項４】
前記高圧力が、５〜８トルの範囲にあり、前記低圧力が、０．５〜２．５トルの範囲にある、請求項１に記載のプロセス。
【請求項５】
前記基板処理チャンバ内の圧力が、前記高圧力サイクル中に前記第１の範囲内にあるとき、前記遠隔プラズマ源の中への前記フッ素含有ガスの流量が、少なくとも毎分４リットルである、請求項２に記載のプロセス。
【請求項６】
前記フッ素含有エッチャントガスが、三フッ化窒素を含む、請求項１に記載のプロセス。
【請求項７】
各低圧力サイクルの継続時間が、前記先行する高圧力ステップの継続時間の１０〜３３パーセントの範囲にある、請求項１に記載のプロセス。
【請求項８】
前記エッチャントガスを前記遠隔プラズマ源の中へ流すより前に、不活性ガスから形成された現場プラズマで前記基板を加熱することをさらに含む、請求項１に記載のプロセス。
【請求項９】
前記プロセス中に、前記高圧力ステップおよび低圧力ステップを少なくとも４回繰り返す、請求項１に記載のプロセス。
【請求項１０】
基板処理チャンバ中に配置された基板を処理した後で、前記基板処理チャンバの１つまたは複数の内側表面から不要な堆積物蓄積を除去するプロセスであって、
前記基板を前記基板処理チャンバから外に移送することと、
前記基板処理チャンバに流体で結合されている遠隔プラズマ源の中へフッ素含有エッチャントガスを流して、前記エッチャントガスから反応種を形成することと、
（ｉ）前記基板処理チャンバ内の圧力を４〜１５トルの範囲に維持している間、前記反応種を前記基板処理チャンバの中へ流す高圧力洗浄ステップと、
（ｉｉ）前記高圧力洗浄ステップで到達した高圧力の少なくとも５０パーセントだけ前記基板処理チャンバの圧力を減少させながら、前記反応種を前記基板処理チャンバの中へ流す低圧力洗浄ステップと、
のサイクルを複数回繰り返しながら、前記遠隔プラズマ源から前記基板処理チャンバへの前記反応種の連続的な流れを維持することと、
を含むプロセス。
【請求項１１】
前記高圧力が、５〜８トルの範囲にあり、前記低圧力が、０．５〜２．５トルの範囲にある、請求項１０に記載のプロセス。
【請求項１２】
前記基板処理チャンバ内の圧力が、前記高圧力サイクル中に前記第１の範囲内にあるとき、前記遠隔プラズマ源の中への前記フッ素含有ガスの流量が、少なくとも毎分４リットルである。
【請求項１３】
前記フッ素含有エッチャントガスが、三フッ化窒素を含む、請求項１０に記載のプロセス。
【請求項１４】
前記高圧力ステップと低圧力ステップが、前記プロセス中に、少なくとも４回繰り返される、請求項１０に記載のプロセス。
【請求項１５】
前記低圧力が、前記高圧力の１０〜５０パーセントの範囲にあり、前記高圧力洗浄ステップの継続時間の１０〜３３パーセントの範囲の継続時間を有する、請求項１０に記載のプロセス。
【発明の詳細な説明】
【技術分野】
【０００１】
関連出願の相互参照
この出願は、２００８年１０月２２日に出願された米国特許仮出願第６１／１０７，６３４号の優先権を主張する。出願第６１／１０７，６３４号は、本明細書で参照してその全体が本明細書に組み込まれる。
【背景技術】
【０００２】
現代の半導体デバイスの製造において主要なステップの１つは、シリコン酸化物層などの層を基板またはウェーハ上に形成することである。よく知られているように、そのような層は、化学気相成長法（ＣＶＤ）によって堆積されることがある。従来の熱ＣＶＤプロセスでは、反応ガスが基板表面に供給され、そこで熱誘起化学反応が起こって所望の膜を形成する。従来のプラズマＣＶＤプロセスでは、制御されたプラズマが、例えば無線周波（ＲＦ）エネルギーまたはマイクロ波エネルギーを使用して形成されて、反応ガス中の反応種を分解および／または高エネルギー化して所望の膜を生成する。
【０００３】
そのようなＣＶＤプロセスの間に、処理チャンバの壁のような領域に不要な堆積も起こる。この産業ではよく知られているように、チャンバ壁の内側に蓄積した不要な堆積材料を現場チャンバ洗浄作業で除去するのが一般的である。一般的なチャンバ洗浄技術は、フッ素などのエッチャントガスを使用してチャンバ壁および他の領域から堆積材料を除去することを含む。いくつかのプロセスでは、エッチャントガスがチャンバの中に導入され、さらに、エッチャントガスが堆積材料と反応してチャンバ壁から堆積材料を除去するようにプラズマが形成される。そのような洗浄処置は、一般的に、堆積ステップと堆積ステップの間にウェーハごとに、またはｎ枚のウェーハごとに行われる。
【０００４】
いくつかの半導体製造は現場プラズマ洗浄の代替として遠隔プラズマ洗浄プロセスを用い、エッチャントプラズマがマイクロ波プラズマシステム、トロイダルプラズマ発生器または同様なデバイスのような高密度プラズマ源によって基板処理チャンバから遠く離れたところで発生される遠隔プラズマ洗浄処置が用いられることがある。エッチャントプラズマからの解離種は、次に、基板処理チャンバに輸送され、そこで、望まれていない堆積物蓄積と反応してその堆積物蓄積をエッチング除去することができる。遠隔プラズマ洗浄処置は、現場プラズマ洗浄よりも「よりソフトな」エッチングを実現するので、すなわちプラズマがチャンバ構成要素と接触しないためにチャンバ構成要素に対するイオン衝撃および／または物理的損傷がより少ないので、時には、製造業者によって使用されることもある。
【発明の概要】
【０００５】
本発明の実施形態は、例えば基板の上に材料層を堆積させることによって基板が基板処理チャンバ中で処理された後で、その基板処理チャンバの１つまたは複数の内側表面から不要な堆積物蓄積を除去する技術に関する。いくつかの以前に使用された遠隔プラズマ洗浄プロセスの１つの問題は、洗浄プロセスの間に発生される反応性フッ素種がチャンバの内側からエッチングされたシリコンと再結合して、洗浄プロセスの効率を害する四フッ化珪素（ＳｉＦ４）の気相副生成物を形成することであった。特に、ＳｉＦ４は、洗浄プロセスの間に発生される酸素種と気相で反応してＳｉＯ２粒子を形成することができる。本発明の実施形態は、洗浄プロセスの間にチャンバ圧力を高圧力レベルと低圧力レベルの間で周期的に循環させることによってＳｉＦ４の気相副生成物がポンプ排気される遠隔プラズマ洗浄プロセスに関する。
【０００６】
一実施形態に従って、基板が基板処理チャンバから外に移送された後で、フッ素含有エッチャントガスの流れが、遠隔プラズマ源の中へ導入され、反応種が遠隔プラズマ源中で形成される。遠隔プラズマ源から基板処理チャンバへの反応種の連続的な流れが生成され、一方では、基板処理チャンバ内で高圧力洗浄ステップと低圧力洗浄ステップのサイクルが繰り返される。高圧力洗浄ステップの間に、そのチャンバ内の圧力が４〜１５トルの範囲に維持されている間ずっと反応種は基板処理チャンバの中へ流されている。低圧力洗浄ステップの間に、高圧力洗浄ステップで到達された高圧力の少なくとも５０パーセントだけチャンバの圧力を下げながら、反応種は基板処理チャンバの中へ流される。いくつかの実施形態は、高圧力洗浄ステップと低圧力洗浄ステップのサイクルを少なくとも４回繰り返す。
【０００７】
いくつかの実施形態では、高圧力ステップの間、チャンバ圧力は４〜１５トルの範囲にあり、低圧力ステップの間、チャンバ圧力は０．５〜４トルの範囲にある。いくつかの他の実施形態では、高圧力ステップでのチャンバ圧力は、５〜８トルの範囲にあり、低圧力ステップでは０．５〜２．５トルの範囲にある。いくつかの実施形態では、フッ素含有エッチャントガスは三フッ化窒素であり、その三フッ化窒素は、高圧力ステップの間、少なくとも毎分４リットルの率で遠隔プラズマ源の中へ導入される。
【０００８】
他の実施形態では、本発明のプロセスは、基板を基板処理チャンバから外に移送することと、その後で、（ａ）基板処理チャンバに流体で結合されている遠隔プラズマ源の中へフッ素含有エッチャントガスを流し、エッチャントガスから反応種を形成し、さらに反応種を基板処理チャンバの中へ輸送し、さらに、（ｂ）フッ素含有エッチャントガスを遠隔プラズマチャンバの中へ連続的に流し、かつ反応種を基板処理チャンバの中へ連続的に輸送しながら、基板処理チャンバ内の圧力を第１の範囲内の高圧力と第２の範囲内の低圧力の間で、高圧力と低圧力の少なくとも２サイクルにわたって循環させることによって、不要な堆積物蓄積を除去することと、を含み、高圧力は低圧力よりも高い。
【０００９】
本発明のこれらおよび他の実施形態は、その有利点および特徴と共に、以下の本文および添付の図に関連してより詳細に説明される。
【図面の簡単な説明】
【００１０】
【図１】本発明の一実施形態に関連したステップを図示する流れ図である。
【図２Ａ】本発明の特定の一実施形態に従ったチャンバ圧力の経時的な変化を例示するグラフである。
【図２Ｂ】図２Ａに図示された洗浄プロセスに従ったＳｉＦ４放出を時間にわたって図示するグラフである。
【図３Ａ】以前から知られている洗浄プロセスに従ったチャンバ圧力の経時的な変化を例示するグラフである。
【図３Ｂ】図３Ａに図示された洗浄プロセスに従ったＳｉＦ４放出を時間にわたって図示するグラフである。
【図４Ａ】以前から知られている洗浄プロセスと本発明の実施形態に従った洗浄プロセスの洗浄率を時間にわたって比較するグラフである。
【図４Ｂ】以前から知られている洗浄プロセスと本発明の実施形態に従った洗浄プロセスの洗浄率を時間にわたって比較するグラフである。
【図５Ａ】本発明の技術に従って行われた洗浄プロセスの試験結果を図示する。
【図５Ｂ】従来技術に従って行われた洗浄プロセスの試験結果を図示する。
【図６】本発明の実施形態が使用されることがある代表的な基板処理システムを示す単純化された断面図である。
【発明を実施するための形態】
【００１１】
本発明の実施形態は、例えば基板の上にシリコン酸化物または同様な材料の層を堆積させることによって基板が基板処理チャンバ中で処理された後で、基板処理チャンバの１つまたは複数の内側表面から不要な堆積物蓄積を除去する技術に関する。フッ素は、遠隔プラズマ洗浄プロセスで一般に使用されるエッチャント種であり、三フッ化窒素（ＮＦ３）は、そのようなプロセスでの一般的なフッ素供給源である。反応性エッチャント種の供給源として使用されるようなフッ素含有と、ドープまたはアンドープシリコン酸化物、シリコン窒化物または同様なものなどのシリコン含有材料とがチャンバの内側から除去される遠隔プラズマ洗浄の間に、洗浄プロセスで発生される反応性フッ素種は、チャンバの内側からエッチングされたシリコンと再結合して、洗浄プロセスの効率を害するＳｉＦ４気相副生成物を形成する。ＳｉＦ４は、洗浄プロセスの間に発生される酸素種と気相で反応してＳｉＯ２粒子を形成することができる。本発明の実施形態は、洗浄プロセスの間中チャンバ圧力を高圧力レベルと低圧力レベルの間で周期的に循環させることによって、チャンバおよび／または排気前配管内のＳｉＦ４の累積を最小限にする。
【００１２】
標準的な一様な圧力の遠隔プラズマチャンバ洗浄の間に、ＳｉＦ４の分圧は、最初のうち時間の経過と共に大きくなり、遂にはピークか安定状態かに達し、それから、シリコン含有材料がほとんど除去されたような洗浄の終わり近くで低下する。この洗浄の間に、チャンバ内でのフッ素とシリコン含有材料の間の反応が逆方向に動いてシリコン酸化物または他のシリコン含有粒子を形成するほど十分な大きさに、ＳｉＦ４の分圧が、達するのを防ぐことが望ましい。本発明の実施形態では、低圧力サイクルの間に、過剰なＳｉＦ４はチャンバおよび／または前配管から外にポンプ排気され、それによってＳｉＦ４の分圧を低くし、さらに粒子形成の可能性を低くする。本発明の実施形態は、多くの異なる遠隔プラズマ洗浄プロセスに有用であるが、フッ素含有ガスの大流量、例えば毎分３．０リットル以上の流量が遠隔プラズマ発生器の中へ流されるプロセスで、特に有用である。そのような大流量プロセスは、より少ない流量の洗浄プロセスに比べてチャンバの実効洗浄率を高めるために、対応する多量の解離反応種を発生させてチャンバの中へ輸送する。
【００１３】
図１は、本発明の一実施形態に従ったステップを図示する流れ図である。図１に示されるように、基板堆積プロセスまたは他の型の基板処理ステップ（ステップ２）が基板処理チャンバ中で起こった後で、基板はチャンバから外に移送される（ステップ４）。次に、随意の現場プラズマ加熱ステップが達成され（ステップ６）、このステップでは、プラズマは、基板処理チャンバ内でアルゴンのような不活性ガスから形成される。プラズマは、基板処理チャンバを、遠隔プラズマ洗浄プロセスより前の先行基板処理作業（例えば、堆積ステップ）の温度より上の温度に加熱する。
【００１４】
いったんチャンバが適切な温度に加熱されると、現場プラズマは消され、基板処理チャンバに流体で結合されている遠隔プラズマチャンバの中でプラズマが発生される（ステップ８）。一実施形態では、ＮＦ３を遠隔プラズマチャンバの中へ導入する前に、アルゴンまたは同様な不活性ガスの初期の流れで遠隔プラズマが引き起こされる。それから、ＮＦ３が遠隔プラズマチャンバの中へ導入されるにつれて、アルゴンの流量は減少される。例として、遠隔プラズマは、３０００ｓｃｃｍのアルゴンの流れで引き起こされることがあり、この３０００ｓｃｃｍのアルゴンは、ＮＦ３が１０００ｓｃｃｍの初期流量で遠隔プラズマチャンバの中へ導入されそれから１５００ｓｃｃｍの流れに増やされるときに、１０００ｓｃｃｍにそれから５００ｓｃｃｍに次第に減少される。一実施形態では、遠隔プラズマ起動ステップは、主洗浄ステップで使用される洗浄パワーの４０〜７０パーセントの範囲の洗浄パワーを使用する。チャンバ内のいくつかの不要な堆積材料蓄積は、ステップ８で除去されるが、洗浄プロセスの大部分は、以下で述べられるようにステップ１０〜１６の間に起こる。
【００１５】
次に、ＮＦ３の流量は、最初の高圧力遠隔プラズマ洗浄ステップ（ステップ１２）の間に高められる。一実施形態では、高圧力遠隔プラズマ洗浄ステップ１２は、ＮＦ３を８０００〜１４０００ｓｃｃｍの範囲の流量で遠隔プラズマチャンバの中へ導入し、基板処理チャンバ内の圧力を４〜１５トルの範囲に設定する。より大きなＮＦ３流量およびより高いチャンバ圧力は、一般に、より高い洗浄率に等しいが、チャンバ圧力が高すぎると、洗浄一様性が悪くなることがある。したがって、本発明のいくつかの実施形態は、ステップ１２の間中、５〜８トルの範囲のチャンバ圧力を設定している。いくつかの実施形態では、スロットルバルブを適切な設定で使用することによって、圧力は、所望のレベルに維持される。また、高圧力での逆流を防ぐために、例えば２５〜６０ｓｃｃｍの範囲の小さなアルゴン流が、遠隔プラズマユニットをバイパスしてプロセスガスノズルを通して直接チャンバの中へ導入されることがある。
【００１６】
高圧力遠隔プラズマ洗浄ステップ１２の間に、洗浄反応によるＳｉＦ４副生成物がチャンバ内に蓄積し、したがってＳｉＦ４の分圧は大きくなる。本発明の実施形態は、ＮＦ３の流量を下げることおよび／またはスロットルバルブを完全に開くことの一方または両方によってチャンバ圧力を下げて洗浄ステップ１２によるガス副生成物の除去を加速することによって、ＳｉＦ４分圧を下げる（ステップ１４）。いくつかの実施形態では、ＮＦ３流量は、ステップ１２の間のＮＦ３流量の２０〜５０パーセントの範囲に落とされ、いくつかの実施形態では、ステップ１２の終わりでのチャンバ圧力は、ステップ１０の間に到達された高圧力の１０〜５０パーセントの範囲である。
【００１７】
一般に、ステップ１２での圧力をできるだけ速く、できるだけ低い圧力レベルに下げることが望ましい。下げられたチャンバ圧力レベルで、洗浄効率は一時的に落ちる。ステップ１２は、時間ベースか圧力ベースかのどちらかで終点指定されることがある。すなわち、いくつかの実施形態では、下げられた圧力の洗浄ステップ１２は、Ｘ秒後に停止されるが、他の実施形態では、圧力がＸトルに落ちると直ちに停止される。一実施形態では、ステップ１２は、４〜８秒の範囲の選ばれた期間後に終点指定される。他の実施形態では、ステップ１２は、０．５〜４トルの範囲の選ばれた圧力に達すると直ぐに終点指定される。さらに他の実施形態では、ステップ１２は、０．５〜２．５トルの範囲の選ばれた圧力に達すると直ぐに終点指定される。全体的な高洗浄効率を維持するために、本発明の実施形態は、ステップ１０に比べてステップ１２の継続時間を最小限にする。いくつかの実施形態では、ステップ１２の継続時間は、ステップ１０の継続時間の１０〜３３パーセントの範囲にある。
【００１８】
ステップ１２の後で、ステップ１０とステップ１２の高圧力サイクルと低圧力サイクルが、所望の程度のチャンバ洗浄が起こるまで１回または複数回繰り返される（ステップ１４）。いくつかの実施形態では、ステップ１０および１２は少なくとも４回繰り返される。いくつかの実施形態では、洗浄プロセスは、ステップ１４の後で完了する。他の実施形態では、米国特許第７，１５９，５９７号に述べられているようにチャンバを効果的に洗浄するために必要な洗浄ガスの量を下げるために拡散支配洗浄（ステップ１６）の期間を可能にするように、ＮＦ３の流量はステップ１０の流量から落とされ、チャンバ圧力は、ステップ１０のレベルとステップ１２で到達された最低レベルとの間のどこかの下げられたレベルに設定される。米国特許第７，１５９，５９７号は、これによって参照してその全体が組み込まれる。留意されたいことであるが、図１は、ステップ１６がステップ１２の後に起こることを示しているが、いくつかの実施形態では、ステップ１０の最終サイクルの直ぐ後に拡散支配洗浄ステップ１６が続く。例えば、特定の一実施形態では、洗浄シーケンスは、ステップ２、４、６、８、１０、１２、１０、１２、１０、１２、１０、１２、１０、１６であることがある。
【００１９】
図２Ａは、本発明の特定の一実施形態に従ったチャンバ圧力の経時的な変化を例示するグラフであり、チャンバ圧力はおおよそ９トルと２トルの間で循環されている。図２Ａに示されるように、この特定の洗浄プロセスは、６つの低圧力サイクル１２で分離された対応する数の高圧力サイクル１０を含んでいる。図２Ａは、各ステップ１２の継続時間が、各ステップ１０の継続時間よりも相当に短いことを示している。洗浄プロセスの終わり近くで、チャンバ圧力は、洗浄ステップ１６に従って、延長された時間の間ずっとおおよそ６トルの下げられたレベルに設定されている。
【００２０】
図２Ｂは、当業者には知られているＦＴＩＲ技術によって測定されるようなＳｉＦ４放出を図示するグラフであり、このグラフは、図２Ａに図示されたプロセスの間中にどんなに多くのＳｉＦ４がチャンバ中にあるかを表している。線１８の傾きは、ステップ１０および１２の繰返しプロセスの間の、チャンバが洗浄されている率を示す。本発明をさらに理解し評価するために、ここで図３Ａおよび３Ｂが参照され、図３Ａおよび３Ｂは、図２Ａおよび２Ｂのグラフとそれぞれ同様なグラフであり以前から知られている洗浄プロセスを表し、この洗浄プロセスでは、最初の延長された長さの高レベル圧力洗浄ステップ２０（図３Ａ）が、図２Ａに示されたプロセスのステップ１６にほぼ対応する下げられたレベルの洗浄ステップ２２より前に行われている。図３Ｂでは、線２８の傾きは、ステップ２０の間にチャンバが洗浄される率を表している。
【００２１】
図３Ｂを図２Ｂと比較すると、線１８の傾きは、線２８の傾きよりも大きく、このことは、本発明の技術に従って遠隔洗浄プロセスの間にチャンバ圧力を高から低に循環させることが、単に洗浄圧力をより高いレベルに保つよりも高い洗浄効率をもたらすことを意味している。図４Ａおよび４Ｂは、さらに、以前から知られている洗浄プロセスに比べて本発明の実施形態のより高い洗浄効率を証明している。図４Ａおよび４Ｂの各々に、高圧力ステップの間ＮＦ３の流量が毎分１２リットルに設定された３つの別個の洗浄プロセスの経時的な洗浄率が示されている。３つのプロセスには、ステップ２２の圧力が９トル（図４Ａ、プロセス３０）か６トル（図４Ｂ、プロセス４０）かのどちらかである、図３Ａに示されたプロセスと同様な第１の以前から知られているプロセスと、ステップ１０の圧力が９トル（図４Ａ、プロセス３２）か６トル（図４Ｂ、プロセス４２）かのどちらかでありさらにステップ１０と１２が３０秒ごとに繰り返される図２Ａのプロセスと同様な第２のプロセスと、ステップ１０の圧力が９トル（図４Ａ、プロセス３４）か６トル（図４Ｂ、プロセス４４）かのどちらかでありさらにステップ１０と１２が１５秒ごとに繰り返される図２Ａのプロセスと同様な第２のプロセスとがある。プロセス３２および３４の洗浄率をプロセス３０の洗浄率と比較し、さらにプロセス４２および４４の洗浄率をプロセス４０の洗浄率と比較することから明らかなように、全ての例で、本発明の技術に従って行われた洗浄プロセスが、依然から知られている洗浄プロセスよりも高い洗浄効率であった。
【００２２】
本発明の利益のさらなる証明は、図５Ａと図５Ｂの比較で示され、これらの図は、チャンバの様々な場所での洗浄率を表している。とりわけ、図５Ａおよび５Ｂのデータを発生させるために、１０個の別個のシリコン酸化物クーポンが、基板処理チャンバ内の図に書込みされた位置に配置され（位置１は、チャンバのスリットバルブの近くである）、図２Ａの洗浄プロセスと同様な本発明の技術に従った洗浄プロセス（図５Ａ）と、図２Ｂの洗浄プロセスと同様な以前から知られている洗浄プロセス（図５Ｂ）とに同一時間の間ずっとさらされた。それから、シリコン酸化物クーポンの厚さが各洗浄プロセスの完了後に測定されて、チャンバの様々な場所のクーポンからどんなに多くのシリコン酸化物が除去されたかが決定され、実際に除去された量が図５Ａおよび５Ｂに示されている。図５Ａと５Ｂで同じ場所で除去された材料の量を比較することによって、各チャンバ場所で、図５Ａに関連した洗浄率が、図５Ｂに図示されたチャンバの対応する場所に関連した洗浄率よりも大きいことが示される。
【００２３】
チャンバが、遠隔で解離された反応種を、チャンバと流体でつながっている遠隔プラズマ源からチャンバの中へ輸送する機能を有するという条件で、本発明の実施形態は、いろいろな基板処理チャンバを使用して実現可能である。その上、随意のステップ６（図１）が用いられる場合には、チャンバは、チャンバ内にエッチャントプラズマ（現場プラズマ）を形成することによってチャンバ内に反応性エッチング種を生成する能力を有する必要がある。本発明の方法のいくつかの実施形態が実施されることがある誘導‐結合ＨＤＰ‐ＣＶＤチャンバの例が、以下で明らかにされる。理解されるべきことであるが、以下のチャンバの説明は、熱ＣＶＤチャンバおよび、とりわけＰＥＣＶＤチャンバおよびＥＣＲ‐ＨＤＰチャンバなどの他のプラズマチャンバを含めていろいろな他の堆積チャンバで、本発明の技術が、使用可能であるように、ただ例示する目的だけのためである。
【００２４】
図６は、本発明に従ったチャンバ洗浄技術が用いられることがある高密度プラズマ化学気相成長（ＨＤＰ‐ＣＶＤ）システム１００の単純化された断面図である。ＣＶＤシステム１００は、とりわけ、チャンバ本体１０２、基板支持台１０４（例えば、静電気チャック）、ガスノズル１０６、１０８、チャンバドーム１１０、遠隔プラズマ洗浄システム１１２、および真空システム１１４を含む。チャンバ本体１０２、チャンバドーム１１０および基板支持台１０４が組み合わさって処理領域１１６を画定し、この処理領域１１６に、化学気相成長作業などの基板処理作業の間、基板１１８が位置付けされている。便宜上、本発明に直接関係のないシステム１００の数多くの特徴は、図６から省略されており、本明細書では議論されない。例えば、システム１００は、処理ガスをガスノズル１０６、１０８に送り出すガス分配システム１２０並びに、チャンバの中に導入された処理ガスからチャンバ内でプラズマを形成するためのエネルギーを供給するようにチャンバに結合されている供給源およびバイアスプラズマシステム（示されていない）を含む。
【００２５】
真空システム１１４は、チャンバ１０２の下部を形成し、チャンバを真空システムに接合する本体部材１２６、およびスロットル本体１２８を含み、スロットル本体１２８は、３枚羽根スロットルバルブ１３０を収納し、ゲートバルブ１３２およびターボ分子ポンプ１３４に取り付けられており、ターボ分子ポンプ１３４は、基板処理作業の間、約１ｍトルくらいのチャンバ圧力の精密で安定した制御を可能にする。ゲートバルブ１３２は、スロットル本体１２８および処理領域１１６からポンプ１３４を分離することができる。
【００２６】
真空システム１１４は、また、追加の分離バルブ１４０および１４２、終点検出器１４４、追加のスロットルバルブ１４６、および粗引きポンプ１４８を含む。基板処理作業の間、分離バルブ１４０は閉じているが、ゲートバルブ１３２および分離バルブ１４２は開いている。ガスは、ポート１５２およびガス導管１５０ａを通して前配管１５０の中へ排気される。基板処理作業の間、圧力はスロットルバルブ１３０によって制御される。チャンバ洗浄作業の間、ゲートバルブ１３２および分離バルブ１４２は閉じているが、バルブ１４０は開いている。洗浄ガスは、ポート１５４およびガス導管１５０ｂを通して前配管１５０の中へ排気される。チャンバ洗浄作業の間、圧力はスロットルバルブ１４６によって制御される。ガス導管１５０ａおよび１５０ｂは、ガス前配管１５０の一部である。
【００２７】
チャンバ本体１０２、本体部材１２６、およびスロットル本体１２８は、一体化容器を形成するように互いに溶接されている。ポート１５４は、チャンバ１００のほぼ同じ高さにある３つのポートのうちの１つである。他の２つのポートは、ポート１５４の左および右に９０度のところにあり、したがって図６に示されていない。前述の３つのポートの各々は、ゲートバルブ１３２およびターボ分子ポンプ１３４の上流（基板処理およびチャンバ洗浄作業の間にチャンバの中へ入るまたはチャンバから外へ出るガス流に対して）にある。本発明のいくつかの実施形態では、示されていないポートは、一般に、圧力ゲージのようなデバイスまたはヘリウムガスのパージをチャンバ１００に結合するために使用される。しかし、さらに大きなポンプ排気容量が利用される実施形態では、これらの追加のポートは、適切な取付け具およびバルブを使って前配管に直接結合されて、チャンバ洗浄作業の間ポート１５４を通る経路に加えて前配管に至るガス流路を実現し、それによって、チャンバ洗浄作業の間のチャンバ１００のポンプ排気容量を高める。そのような前配管構成のさらなる詳細は、２００９年５月１４日に米国特許出願公開第２００９／０１２０４６４号として公開された米国特許出願第１２／２６５，６４１号に述べられており、この出願は、参照して本明細書に組み込まれる。
【００２８】
本発明のいくつかの実施形態を完全に説明したが、本発明の多くの他の同等物または代替実施形態が当業者に明らかであろう。例えば、本発明は、ＣＶＤチャンバの洗浄に関して説明されたが、適切な場合には、エッチングチャンバを含めて他の型のチャンバを洗浄するためにも使用可能である。また、上で明らかにされた例全てがエッチャントガスとしてＮＦ３を使用したが、他のエッチャントガスが他の実施形態で使用されることがある。そのようなものとして、上の説明は、例示的であり限定的でない。これらの同等物および／または代替物は、本発明の範囲内に含まれることが意図される。
【図１】
2012506637.tif 000003
【図２Ａ】
2012506637.tif 000004
【図２Ｂ】
2012506637.tif 000005
【図３Ａ】
2012506637.tif 000006
【図３Ｂ】
2012506637.tif 000007
【図４Ａ】
2012506637.tif 000008
【図４Ｂ】
2012506637.tif 000009
【図５Ａ】
2012506637.tif 000010
【図５Ｂ】
2012506637.tif 000011
【図６】
2012506637.tif 000012
【国際調査報告】
2012506637.tif 000013
2012506637.tif 000014
2012506637.tif 000015